(57)【特許請求の範囲】
【請求項１】
リフラクトリーメタルの電解析出に使用される溶融塩浴であって、
塩素と臭素とヨウ素とからなる群から選択された少なくとも１種と、亜鉛と、少なくとも２種のアルカリ金属と、フッ素と、を含有する、溶融塩浴。
【請求項２】
酸素を含有することを特徴とする、請求項１に記載の溶融塩浴。
【請求項３】
タングステン、クロム、モリブデン、タンタル、チタン、ジルコニウム、バナジウム、ハフニウムおよびニオブからなる群から選択された少なくとも１種を含有することを特徴とする、請求項１または２に記載の溶融塩浴。
【請求項４】
前記アルカリ金属としてナトリウムとカリウムとセシウムとからなる群から選択された少なくとも２種と、塩素および臭素の少なくとも１種と、亜鉛と、フッ素と、からなることを特徴とする、請求項１から３のいずれかに記載の溶融塩浴。
【請求項５】
前記亜鉛の含有量が前記溶融塩浴全体の１４原子％以上３０原子％以下であることを特徴とする、請求項１から４のいずれかに記載の溶融塩浴。
【請求項６】
前記亜鉛の含有量が前記溶融塩浴全体の１７原子％以上２５原子％以下であることを特徴とする、請求項１から５のいずれかに記載の溶融塩浴。
【請求項７】
前記フッ素の含有量が前記溶融塩浴全体の０．１原子％以上２０原子％以下であることを特徴とする、請求項１から６のいずれかに記載の溶融塩浴。
【請求項８】
リフラクトリーメタルからなる析出物であって、
請求項１に記載の溶融塩浴を用いて得られた、析出物。
【請求項９】
前記溶融塩浴が酸素を０．０１原子％以上含有する状態で析出したことを特徴とする、請求項８に記載の析出物。
【請求項１０】
前記析出物の表面の算術平均粗さＲａ（ＪＩＳ  Ｂ０６０１−１９９４）が３μｍ以下であることを特徴とする、請求項８または９に記載の析出物。
【請求項１１】
前記析出物の相対密度が８５％以上であることを特徴とする、請求項８から１０のいずれかに記載の析出物。
【請求項１２】
リフラクトリーメタルからなる金属製品を製造する方法であって、
導電性基板上にレジストパターンを形成して前記導電性基板の一部を露出させる工程と、前記レジストパターンが形成された導電性基板を請求項１に記載の溶融塩浴に浸漬させる工程と、前記導電性基板の露出している部分に前記溶融塩浴中から金属を析出させる工程と、を含む、金属製品の製造方法。
【請求項１３】
前記溶融塩浴の温度が２５０℃以下であることを特徴とする、請求項１２に記載の金属製品の製造方法。
【請求項１４】
リフラクトリーメタルからなる金属製品であって、
請求項１３に記載の金属製品の製造方法を用いて製造された、金属製品。
【発明の詳細な説明】
【技術分野】
【０００１】
本発明は溶融塩浴、この溶融塩浴を用いて得られた析出物、金属製品の製造方法およびに金属製品関する。
【背景技術】
【０００２】
従来より、電鋳による金属製品の製造や基材のコーティングを行なう場合には、電解により金属を浴中から析出させる技術が利用されている。特に、近年、情報通信、医療、バイオまたは自動車などの様々な分野において、小型、高機能および省エネルギ性に優れた微細な金属製品の製造を可能とするＭＥＭＳ（Ｍｉｃｒｏ  Ｅｌｅｃｔｒｏ  Ｍｅｃｈａｎｉｃａｌ  Ｓｙｓｔｅｍｓ）が注目されており、電解によって金属を析出させる技術を利用してＭＥＭＳに適用される微細な金属製品を製造したり、微細な金属製品の表面をコーティングすることが考えられている。
【０００３】
他方、周期表の第ＩＶＡ族〜第ＶＩＡ族、第４〜第６周期のタングステンやモリブデンなどの金属（リフラクトリーメタル）は耐熱性および耐腐食性に優れているため、これらの金属を上記の微細な金属製品に用いた場合には耐熱性および耐久性に優れた微細な金属製品を製造することができる。
【先行技術文献】
【特許文献】
【０００４】
【非特許文献１】Ｐ．Ｍ．ＣＯＰＨＡＭ，  Ｄ．Ｊ．ＦＲＡＹ，  “Ｓｅｌｅｃｔｉｎｇ  ａｎ  ｏｐｔｉｍｕｍ  ｅｌｅｃｔｒｏｌｙｔｅ  ｆｏｒ  ｚｉｎｃ  ｃｈｌｏｒｉｄｅ  ｅｌｅｃｔｒｏｌｙｓｉｓ”，  ＪＯＵＲＮＡＬ  ＯＦ  ＡＰＰＬＩＥＤ  ＥＬＥＣＴＲＯＣＨＥＭＩＳＴＲＹ  ２１（１９９１），  ｐ．１５８−１６５
【非特許文献２】Ｍ．Ｍａｓｕｄａ，  Ｈ．Ｔａｋｅｎｉｓｈｉ，  ａｎｄ  Ａ．Ｋａｔａｇｉｒｉ，  “Ｅｌｅｃｔｒｏｄｅｐｏｓｉｔｉｏｎ  ｏｆ  Ｔｕｎｇｓｔｅｎ  ａｎｄ  Ｒｅｌａｔｅｄ  Ｖｏｌｔａｍｍｅｔｒｉｃ  Ｓｔｕｄｙ  ｉｎ  ａ  Ｂａｓｉｃ  ＺｎＣｌ2−ＮａＣｌ（４０−６０ｍｏｌ％）Ｍｅｌｔ”,  Ｊｏｕｒｎａｌ  ｏｆ  Ｔｈｅ  Ｅｌｅｃｔｒｏｃｈｅｍｉｃａｌ  Ｓｏｃｉｅｔｙ,  １４８（１）,  ２００１,  ｐ．Ｃ５９−Ｃ６４
【非特許文献３】片桐  晃，  「ＺｎＣｌ2−ＮａＣｌおよびＺｎＢｒ2−ＮａＢｒ溶融塩におけるタングステンの電析」，  溶融塩および高温化学，  Ｖｏｌ．３７，  Ｎｏ．１，  １９９４，  ｐ.２３−３８
【非特許文献４】Ｎｉｋｏｎｏｖａ  Ｉ．Ｎ．，  Ｐａｖｌｅｎｋｏ  Ｓ．Ｐ．，  Ｂｅｒｇｍａｎ  Ａ．Ｇ．，  “Ｐｏｌｙｔｈｅｒｍ  ｏｆ  ｔｈｅ  ｔｅｒｎａｒｙ  ｓｙｓｔｅｍ  ＮａＣｌ−ＫＣｌ−ＺｎＣｌ2”，  Ｂｕｌｌ．  ａｃａｄ．  ｓｃｉ．  Ｕ．Ｒ．Ｓ．Ｓ．，  Ｃｌａｓｓｅ  ｓｃｉ．  ｃｈｉｍ．（１９４１），  ｐ．３９１−４００
【発明の概要】
【発明が解決しようとする課題】
【０００５】
しかしながら、ニッケルや銅などの金属は、水に溶解させた後に電解することによって析出させることが可能であるが、リフラクトリーメタルは水溶液を用いた電解によって析出させることができないという問題があった。
【０００６】
そこで、たとえば亜鉛の塩化物または臭化物と、ナトリウムの塩化物または臭化物と、リフラクトリーメタルの化合物とを溶融させた溶融塩浴を用いて電解によりリフラクトリーメタルを析出させることが行なわれているが、その析出物は純度、密度および緻密性が低く、また析出物の表面も粗いものとなっていた。
【０００７】
本発明の目的は、高純度、高密度および高緻密性であって表面の平滑なリフラクトリーメタルの析出物を得ることができる溶融塩浴、その溶融塩浴を用いて得られた析出物、金属製品の製造方法および金属製品を提供することにある。
【課題を解決するための手段】
【０００８】
本発明は、リフラクトリーメタルの電解析出に使用される溶融塩浴であって、塩素と臭素とヨウ素とからなる群から選択された少なくとも１種と、亜鉛と、少なくとも２種のアルカリ金属と、フッ素と、を含有する、溶融塩浴である。
【０００９】
ここで、本発明の溶融塩浴は、酸素を含有し得る。
また、本発明の溶融塩浴は、タングステン、クロム、モリブデン、タンタル、チタン、ジルコニウム、バナジウム、ハフニウムおよびニオブからなる群から選択された少なくとも１種を含有し得る。
【００１０】
また、本発明の溶融塩浴は、アルカリ金属としてナトリウムとカリウムとセシウムとからなる群から選択された少なくとも２種と、塩素および臭素の少なくとも１種と、亜鉛と、フッ素とからなり得る。
【００１１】
また、本発明の溶融塩浴においては、亜鉛の含有量が溶融塩浴全体の１４原子％以上３０原子％以下であることが好ましい。
【００１２】
また、本発明の溶融塩浴においては、亜鉛の含有量が溶融塩浴全体の１７原子％以上２５原子％以下であることが好ましい。
【００１３】
また、本発明の溶融塩浴においては、フッ素の含有量が溶融塩浴全体の０．１原子％以上２０原子％以下であることが好ましい。
【００１４】
また、本発明は、リフラクトリーメタルからなる析出物であって、上記のいずれかに記載の溶融塩浴を用いて得られた析出物である。ここで、本発明の析出物は、溶融塩浴が酸素を０．０１原子％以上含有する状態で析出したことが好ましい。
【００１５】
また、本発明の析出物の表面の算術平均粗さＲａ（ＪＩＳ  Ｂ０６０１−１９９４）は３μｍ以下であることが好ましい。
【００１６】
また、本発明の析出物の相対密度は８５％以上であることが好ましい。
さらに、本発明は、リフラクトリーメタルからなる金属製品を製造する方法であって、導電性基板上にレジストパターンを形成して導電性基板の一部を露出させる工程と、レジストパターンが形成された導電性基板を上記のいずれかに記載の溶融塩浴に浸漬させる工程と、導電性基板の露出している部分に溶融塩浴中から金属を析出させる工程とを含む金属製品の製造方法である。ここで、本発明の金属製品の製造方法において、溶融塩浴の温度は２５０℃以下であり得る。
【００１７】
また、本発明は、リフラクトリーメタルからなる金属製品であって、上記の金属製品の製造方法を用いて製造された、金属製品である。
【発明の効果】
【００１８】
本発明によれば、高純度、高密度および高緻密性であって表面の平滑なリフラクトリーメタルの析出物を得ることができる溶融塩浴、その溶融塩浴を用いて得られた析出物、金属製品の製造方法および金属製品を提供することができる。
【図面の簡単な説明】
【００１９】
【図１】本発明の溶融塩浴を用いて析出物を得る方法の一例を図解した模式的な構成図である。
【発明を実施するための形態】
【００２０】
本発明は、塩素と臭素とヨウ素とからなる群から選択された少なくとも１種と、亜鉛と、少なくとも２種のアルカリ金属と、フッ素と、を含有する溶融塩浴である。ここで、本発明の溶融塩浴中には、アルカリ金属として、リチウム、ナトリウム、カリウムおよびセシウムのうち少なくとも２種が含有される。また、本発明の溶融塩浴を構成する、塩素と臭素とヨウ素とからなる群から選択された少なくとも１種、亜鉛、少なくとも２種のアルカリ金属およびフッ素などの溶融塩浴中における形態は特に限定されず、たとえばこれらの成分は溶融塩浴中においてイオンとして存在したり、錯体を構成した状態で存在し得る。また、本発明の溶融塩浴を構成する上記の成分は、本発明の溶融塩浴を水に溶解させた試料についてＩＣＰ分光分析（ｉｎｄｕｃｔｉｖｅｌｙ  ｃｏｕｐｌｅｄ  ｐｌａｓｍａ  ｓｐｅｃｔｒｏｍｅｔｒｙ）を行なうことによって検出することができる。
【００２１】
また、本発明の溶融塩浴には、上記の構成成分に加えて、酸素が含有されていてもよい。本発明の溶融塩浴が酸素を含有している場合には、さらに高純度、高密度および高緻密性であって表面のより平滑な析出物を得ることができる傾向にある。また、本発明の溶融塩浴中の酸素の形態も特に限定されず、たとえばイオンとして存在したり、錯体を構成した状態または酸化物の状態で存在していてもよい。
【００２２】
なお、本発明の溶融塩浴中の酸素の存在は、本発明の溶融塩浴について不活性ガス融解赤外吸収法を用いることによって確認することができる。ここで、不活性ガス融解赤外吸収法は、たとえば以下のようにして行なわれる。まず、ヘリウムガス雰囲気中においてカーボン坩堝に溶融塩浴を収容し、カーボン坩堝を加熱することによって溶融塩浴中から酸素を生じさせる。すると、この酸素がカーボン坩堝の炭素と反応して一酸化炭素や二酸化炭素を生成する。次に、生成した一酸化炭素や二酸化炭素を含む雰囲気中に赤外線を照射する。最後に、雰囲気中の一酸化炭素や二酸化炭素が吸収することによって生じた赤外線の減衰量を調査することによって溶融塩浴中の酸素の存在および含有量を確認することができる。
【００２３】
また、本発明の溶融塩浴には、タングステン、クロム、モリブデン、タンタル、チタン、ジルコニウム、バナジウム、ハフニウムおよびニオブからなる群から選択された少なくとも１種が含有されていてもよい。これらの金属は周期表の第ＩＶＡ族〜第ＶＩＡ族、第４〜第６周期にあるリフラクトリーメタルである。これらのリフラクトリーメタルを含む本発明の溶融塩浴を用いて電解を行なった場合には、これらのリフラクトリーメタルを主成分とする高純度、高密度および高緻密性であって、表面の平滑な析出物を得ることができる。また、本発明の溶融塩浴中におけるタングステン、クロム、モリブデン、タンタル、チタン、ジルコニウム、バナジウム、ハフニウムまたはニオブの形態は特に限定されず、たとえばイオンとして存在したり、錯体を構成した状態で存在していてもよい。
【００２４】
また、溶融塩浴中のリフラクトリーメタルの含有量は、溶融塩浴を構成する成分全体を１００原子％としたとき０．０４原子％以上であることが、高純度、高密度および高緻密性であって表面が平滑なリフラクトリーメタルの析出物を得る観点から好ましい。また、溶融塩浴中のリフラクトリーメタルの含有量が多いほど高電流密度で析出可能であることからより効率的にリフラクトリーメタルの析出物を得ることができるが、リフラクトリーメタルの含有量が多くなると溶融塩浴の融点が上昇して電解時における溶融塩浴の温度を高くする必要がある。したがって、リフラクトリーメタルの含有量が多くなると、たとえば樹脂などの融点の低い材質からなるレジストパターンが形成された導電性基板を溶融塩浴中に浸漬させて電解を行なうことができなくなる場合があることから、リフラクトリーメタルの含有量は目的に応じて適宜設定されることが好ましい。
【００２５】
また、本発明の溶融塩浴中のリフラクトリーメタルの存在および含有量は、本発明の溶融塩浴を水に溶解させた試料についてＩＣＰ分光分析を行なうことによって検出および算出することができる。なお、本発明は高純度、高密度および高緻密性であって表面が平滑なリフラクトリーメタルの析出物を得ることを目的とするものであるが、本発明の溶融塩浴を用いてリフラクトリーメタル以外の析出物を得てもよいことは言うまでもない。
【００２６】
また、本発明の溶融塩浴は、上記のアルカリ金属としてナトリウムとカリウムとセシウムとからなる群から選択された少なくとも２種と、塩素および臭素の少なくとも１種と、亜鉛と、フッ素とからなることが好ましい。この場合には、より高純度、高密度および高緻密性であって、表面の平滑な析出物を得ることができる傾向にある。ここで、ナトリウムとカリウムとセシウムとからなる群から選択された少なくとも２種、塩素および臭素の少なくとも１種、亜鉛およびフッ素以外の成分が、不可避的に含まれる成分を除いて溶融塩浴中に存在しないことが望ましい。
【００２７】
また、本発明の溶融塩浴中における亜鉛の含有量は、溶融塩浴全体の１４原子％以上３０原子％以下であることが好ましく、１７原子％以上２５原子％以下であることがより好ましい。亜鉛の含有量が溶融塩浴全体の１４原子％未満である場合または３０原子％よりも多い場合には高純度、高密度かつ表面の平滑な析出物を得ることができない傾向にある。また、亜鉛の含有量が溶融塩浴全体の１７原子％以上２５原子％以下である場合には、溶融塩浴の温度を２５０℃以下にすることができるため、導電性基板上にポリメチルメタクリレート（ＰＭＭＡ）などの樹脂からなるレジストパターンが形成された電鋳型を浸漬させた場合でも溶融塩浴の温度によるレジストパターンの変形を抑制することができる。それゆえ、この場合には、溶融塩浴の温度が２５０℃以下という低温で電鋳により金属製品の製造を行なうことができる。なお、本発明の溶融塩浴中における亜鉛の含有量は、本発明の溶融塩浴を水に溶解させた試料についてＩＣＰ分光分析を行なうことによって検出することができる。
【００２８】
ここで、導電性基板としては、たとえば金属単体または合金からなる基板や、ガラスなどの非導電性の基材上に導電性の金属等をめっきした基板などを用いることができる。また、金属製品は、上記の導電性基板の表面のうちレジストパターンが形成されずに露出している部分に溶融塩浴中のリフラクトリーメタルなどの金属が電解により析出して形成される。また、本発明によって製造される金属製品としては、たとえばコンタクトプローブ、マイクロコネクタ、マイクロリレーまたは各種センサ部品などが挙げられる。また、本発明によって製造される金属製品としては、たとえば可変コンデンサ、インダクタ、アレイ若しくはアンテナなどのＲＦＭＥＭＳ（Ｒａｄｉｏ  Ｆｒｅｑｕｅｎｃｙ  Ｍｉｃｒｏ  Ｅｌｅｃｔｒｏ  Ｍｅｃｈａｎｉｃａｌ  Ｓｙｓｔｅｍ）、光ＭＥＭＳ用部材、インクジェットヘッド、バイオセンサ内電極またはパワーＭＥＭＳ用部材（電極など）が挙げられる。
【００２９】
また、本発明の溶融塩浴中におけるフッ素の含有量は、少なすぎてもフッ素を含有させた効果を得ることができず、多すぎても析出物中にフッ素が不純物として取り込まれる傾向が大きくなるため、溶融塩浴全体の０．１原子％以上２０原子％以下であることが好ましく、０．１原子％以上４原子％以下であることがより好ましい。なお、本発明の溶融塩浴中におけるフッ素の含有量は、本発明の溶融塩浴を水に溶解させた試料についてフッ化物イオン選択性電極を用いることによって検出および算出することができる。
【００３０】
本発明の溶融塩浴は、たとえば、亜鉛の塩化物、臭化物またはヨウ化物と、アルカリ金属の塩化物、臭化物またはヨウ化物の２種以上と、フッ素化合物とを少なくとも混合した後に加熱により溶融させることによって得ることができる。
【００３１】
このようにして得られた溶融塩浴は、たとえば図１の模式的な構成図に示す電解槽１中に収容される。そして、電解槽１中に収容された溶融塩浴２に陽極３と陰極４とを浸漬させた後に、陽極３と陰極４との間に電流を流して溶融塩浴２の電解を行なうことによって、たとえば陰極４の表面上に溶融塩浴２中に含まれる金属が析出して析出物を得ることができる。
【００３２】
ここで、析出物は、溶融塩浴２中に酸素が０．０１原子％以上含有された状態で析出したことが好ましい。この場合には、より高純度の析出物を得ることができる傾向にある。溶融塩浴２中に酸素を含有させる手法としては、たとえば溶融塩浴２の作製から析出物を得るまでの工程を大気中で行なうことの他、溶融塩浴２中に酸素を導入すること、酸化物を混合した溶融塩浴２を作製することなどが挙げられる。なお、上記の酸素の含有量は、酸素を含有する溶融塩浴２を構成する成分全体の合計を１００原子％としたときの割合（原子％）である。また、溶融塩浴２中の酸素の含有量は、上述の不活性ガス融解赤外吸収法を用いて算出することができる。
【００３３】
また、平滑な表面を有する析出物を得る観点からは、析出物の表面の表面粗さは３μｍ以下であることが好ましい。ここで、本発明において「表面粗さ」とは、算術平均粗さＲａ（ＪＩＳ  Ｂ０６０１−１９９４）のことである。
【００３４】
また、析出物の相対密度は８５％以上であることが好ましい。析出物の相対密度が８５％未満である場合には析出物中のボイドが多くなり、塩を巻き込みやすくなる傾向にある。また、析出物中の残留応力が増大し、析出物の形成の途中で析出物が剥離するおそれがある。ここで、本発明において「析出物の相対密度」は、析出することを意図している金属の本来の密度（ｇ／ｃｍ3）に対する析出物の密度（ｇ／ｃｍ3）の割合（％）のことであり、以下の式で表わされる。
析出物の相対密度（％）＝１００×（析出物の密度）／（析出することを意図している金属の本来の密度）
【実施例】
【００３５】
（実施例１）
ＺｎＣｌ2（塩化亜鉛）、ＮａＣｌ（塩化ナトリウム）、ＫＣｌ（塩化カリウム）およびＫＦ（フッ化カリウム）のそれぞれの粉末を２００℃の真空オーブン中で１２時間乾燥させた。また、ＷＣｌ4（四塩化タングステン）の粉末は１００℃の真空オーブン中で１２時間乾燥させた。そして、ＺｎＣｌ2とＮａＣｌとＫＣｌとがモル比で６０：２０：２０となるように、Ａｒ（アルゴン）雰囲気下のグローブボックス内でこれらの粉末をそれぞれ秤量した後に、同じグローブボックス内にあるアルミナ坩堝中にこれらの粉末を収容した。
【００３６】
また、上記のアルミナ坩堝中に収容されたＺｎＣｌ2とＮａＣｌとＫＣｌとの混合物１００モルに対して、ＫＦが４モル、ＷＣｌ4が０．５４モルとなるように、上記のグローブボックス内でＫＦおよびＷＣｌ4の粉末をそれぞれ秤量した後に、上記のアルミナ坩堝中にこれらの粉末を収容した。アルミナ坩堝中に収容された原料の組成（モル比）を表１に示す。
【００３７】
そして、上記のグローブボックス内でＺｎＣｌ2、ＮａＣｌ、ＫＣｌ、ＫＦおよびＷＣｌ4が収容されたアルミナ坩堝を加熱してアルミナ坩堝中の粉末を溶融させることによって、実施例１の溶融塩浴を５００ｇ作製した。この溶融塩浴の組成（原子％）を表２に示す。なお、表２に示す溶融塩浴の組成は、上記のアルミナ坩堝中に収容されたＺｎＣｌ2、ＮａＣｌ、ＫＣｌ、ＫＦおよびＷＣｌ4の組成から算出したものである。
【００３８】
そして、上記のグローブボックス内で、陰極として、鏡面研磨された、算術平均粗さＲａ（ＪＩＳ  Ｂ０６０１−１９９４）が１０ｎｍ未満のニッケル板と、陽極として直径５ｍｍのタングステン棒とを実施例１の溶融塩浴中に浸漬させた。次いで、この溶融塩浴の温度を２５０℃に保持した状態で、ニッケル板１ｃｍ2当たり３ｍＡの電流（電流密度３ｍＡ／ｃｍ2）が流れるように上記の電極間に電流を１０時間流した。このような電解条件（表３）で電解を行なうことにより、陰極であるニッケル板の表面上にタングステンを含む析出物を得た。
【００３９】
その後、タングステンを含む析出物を有するニッケル板がグローブボックス内から大気中に取り出され、析出物の析出状態、組成、表面粗さおよび密度についてそれぞれ評価を行なった。その結果を表３に示す。
【００４０】
なお、析出物の析出状態の評価は、ＳＥＭ（走査電子顕微鏡）を用いた観察により、析出物がニッケル板と密着した膜状になっているかどうかを判断することによって行なった。この観察で膜状になっている場合には電着良好として評価し、析出物が粒状に析出していたり析出物に割れが生じていた場合には電着不良として評価した。
【００４１】
また、析出物の組成の評価は、析出物を酸に溶解させた後にＩＣＰ分光分析によって行ない、析出物に含有されるタングステンの量が多いほど（表３に示すタングステン（Ｗ）の原子％が大きいほど）高純度であるとして評価した。また、表３に示すＷ、ＺｎおよびＯ以外（表３のその他の欄）の成分は主に溶融塩浴の構成成分であり、析出物の空隙に存在するため、Ｗ、ＺｎおよびＯ以外の成分量が少ないほど（表３のその他の欄の原子％が小さいほど）緻密性の高い析出物であるとして評価した。
【００４２】
また、析出物の表面粗さの評価は、レーザ顕微鏡（キーエンス社製の型番「ＶＫ−８５００」）用いて行なった。表３に示す表面粗さの数値が低いほど、より平滑な表面を有する析出物であることを示している。なお、表３に示す表面粗さは、算術平均粗さＲａ（ＪＩＳ  Ｂ０６０１−１９９４）である。
【００４３】
また、析出物の密度の評価は、ＦＩＢ（集束イオンビーム）装置を用いて、析出物の中心近傍を３ｍｍ×３ｍｍの矩形状にニッケル板ごと切り取った後に、切り取られたサンプル中の析出物の密度を算出することにより行なわれた。なお、析出物の密度は以下のようにして算出された。まず、ＦＩＢ装置を用いて、サンプル中の析出物の厚みを測定した。そして、析出物の表面の面積（３ｍｍ×３ｍｍ）と測定された厚みとを掛け算することにより析出物の体積を算出した。他方、予め測定されたニッケル板全体の質量から、切り取られたニッケル板に相当する部分の質量を算出した。そして、サンプル全体の質量を測定し、測定されたサンプル全体の質量から上記の切り取られたニッケル板に相当する部分の質量を引くことによって析出物の質量を算出した。最後に、析出物の質量を析出物の体積で割ることによって、析出物の密度を算出した。
【００４４】
さらに、析出物の相対密度は、析出することを意図している金属であるタングステンの本来の密度を１９．３（ｇ／ｃｍ3）とし、上記で算出した析出物の密度とこのタングステンの本来の密度とから以下の式により析出物の相対密度（％）を算出した。
析出物の相対密度（％）＝１００×（析出物の密度）／（タングステンの本来の密度）
表３に示すように、実施例１の溶融塩浴を用いて得られた析出物は、析出状態が膜状であって、タングステン量が多く高純度であり、表面粗さが小さく、高密度、高相対密度かつ高緻密性の析出物であった。
【００４５】
（実施例２）
ＺｎＣｌ2、ＮａＣｌ、ＫＣｌ、ＬｉＣｌ（塩化リチウム）およびＫＦのそれぞれの粉末を２００℃の真空オーブン中で１２時間乾燥させた。また、ＷＣｌ4の粉末を１００℃の真空オーブン中で１２時間乾燥させた。そして、ＺｎＣｌ2とＮａＣｌとＫＣｌとＬｉＣｌとがモル比で３５：３０：３０：５となるように、Ａｒ雰囲気下のグローブボックス内でこれらの粉末をそれぞれ秤量した後に、同じグローブボックス内にあるアルミナ坩堝中にこれらの粉末を収容した。
【００４６】
また、上記のアルミナ坩堝中に収容されたＺｎＣｌ2とＮａＣｌとＫＣｌとＬｉＣｌとの混合物１００モルに対して、ＫＦが４モル、ＷＣｌ4が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表１に示す。
【００４７】
そして、上記のグローブボックス内でＺｎＣｌ2、ＮａＣｌ、ＫＣｌ、ＬｉＣｌ、ＫＦおよびＷＣｌ4が収容されたアルミナ坩堝を加熱してアルミナ坩堝中の粉末を溶融させることによって、実施例２の溶融塩浴を５００ｇ作製した。この溶融塩浴の組成（原子％）を表２に示す。
【００４８】
そして、溶融塩浴の温度を４３０℃に保持したこと以外は実施例１と同様の電解条件（表３）で電解を行なうことによって、ニッケル板の表面上にタングステンを含む析出物を得た。
【００４９】
その後、実施例１と同様の方法で、析出物の析出状態、組成、表面粗さ、密度および相対密度について評価を行なった。その結果を表３に示す。
【００５０】
表３に示すように、実施例２の溶融塩浴を用いて得られた析出物は、析出状態が膜状であって、タングステン量が多く高純度であり、表面粗さが小さく、高密度、高相対密度かつ高緻密性の析出物であった。
【００５１】
（実施例３）
ＺｎＣｌ2、ＮａＣｌ、ＫＣｌおよびＫＦのそれぞれの粉末を２００℃の真空オーブン中で１２時間乾燥させた。また、ＷＣｌ4の粉末は１００℃の真空オーブン中で１２時間乾燥させた。そして、ＺｎＣｌ2とＮａＣｌとＫＣｌとのモル比を８５：１０：５とした混合物を作製し、この混合物１００モルに対して、ＫＦが４モル、ＷＣｌ4が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表１に示す。
【００５２】
その後、実施例１と同様にして、アルミナ坩堝を加熱してアルミナ坩堝中の粉末を溶融させることによって、実施例３の溶融塩浴を作製した。この溶融塩浴の組成（原子％）を表２に示す。
【００５３】
そして、実施例３の溶融塩浴を用い、この溶融塩浴の温度を３８０℃に保持したこと以外は実施例１と同様の電解条件（表３）で電解を行なうことによって、ニッケル板の表面上にタングステンを含む析出物を得た。
【００５４】
その後、実施例１と同様の方法で、析出物の析出状態、組成、表面粗さ、密度および相対密度について評価を行なった。その結果を表３に示す。
【００５５】
表３に示すように、実施例３の溶融塩浴を用いて得られた析出物は、析出状態が膜状であって、タングステン量が多く高純度であり、表面粗さが小さく、高密度、高相対密度かつ高緻密性の析出物であった。
【００５６】
（実施例４）
ＺｎＣｌ2、ＮａＣｌ、ＣｓＣｌ（塩化セシウム）およびＫＦのそれぞれの粉末を２００℃の真空オーブン中で１２時間乾燥させた。また、ＷＣｌ4の粉末は１００℃の真空オーブン中で１２時間乾燥させた。そして、ＺｎＣｌ2とＮａＣｌとＣｓＣｌとのモル比を６０：２０：２０とした混合物をアルミナ坩堝中に収容し、この混合物１００モルに対してＫＦが４モル、ＷＣｌ4が０．５４モルとなるように、上記のアルミナ坩堝中に収容した。アルミナ坩堝中に収容された原料の組成（モル比）を表１に示す。
【００５７】
その後、実施例１と同様にして、アルミナ坩堝を加熱してアルミナ坩堝中の粉末を溶融させることによって、実施例４の溶融塩浴を作製した。この溶融塩浴の組成（原子％）を表２に示す。
【００５８】
そして、実施例４の溶融塩浴を用いて実施例１と同様の電解条件（表３）で電解を行なうことによって、ニッケル板の表面上にタングステンを含む析出物を得た。
【００５９】
その後、実施例１と同様の方法で、析出物の析出状態、組成、表面粗さ、密度および相対密度について評価を行なった。その結果を表３に示す。
【００６０】
表３に示すように、実施例４の溶融塩浴を用いて得られた析出物は、析出状態が膜状であって、タングステン量が多く高純度であり、表面粗さが小さく、高密度、高相対密度かつ高緻密性の析出物であった。
【００６１】
（実施例５）
ＺｎＣｌ2、ＮａＣｌ、ＫＣｌ、ＫＦおよびＷＯ3（三酸化タングステン）のそれぞれの粉末を２００℃の真空オーブン中で１２時間乾燥させた。また、ＷＣｌ4の粉末を１００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【００６２】
また、上記のアルミナ坩堝中に収容されたＺｎＣｌ2とＮａＣｌとＫＣｌとの混合物１００モルに対して、ＫＦが４モル、ＷＣｌ4が０．２７モルおよびＷＯ3が０．２７モルとなるように、上記のグローブボックス内でＫＦ、ＷＣｌ4およびＷＯ3の粉末をそれぞれ秤量した後に、上記のアルミナ坩堝中にこれらの粉末を収容した。アルミナ坩堝中に収容された原料の組成（モル比）を表１に示す。
【００６３】
そして、上記のグローブボックス内で、ＺｎＣｌ2、ＮａＣｌ、ＫＣｌ、ＫＦ、ＷＣｌ4およびＷＯ3が収容されたアルミナ坩堝を加熱してアルミナ坩堝中の粉末を溶融させることによって、実施例５の溶融塩浴を５００ｇ作製した。この溶融塩浴の組成（原子％）を表２に示す。
【００６４】
そして、実施例５の溶融塩浴を用いて実施例１と同様の電解条件（表３）で電解を行なうことによって、ニッケル板の表面上にタングステンを含む析出物を得た。
【００６５】
その後、実施例１と同様の方法で、析出物の析出状態、組成、表面粗さ、密度および相対密度について評価を行なった。その結果を表３に示す。
【００６６】
表３に示すように、実施例５の溶融塩浴を用いて得られた析出物は、析出状態が膜状であって、タングステン量が多く高純度であり、表面粗さが小さく、高密度、高相対密度かつ高緻密性の析出物であった。
【００６７】
（実施例６）
ＺｎＢｒ2（臭化亜鉛）、ＮａＢｒ（臭化ナトリウム）、ＫＢｒ（臭化カリウム）およびＫＦのそれぞれの粉末を２００℃の真空オーブン中で１２時間乾燥させた。また、ＷＣｌ4の粉末を１００℃の真空オーブン中で１２時間乾燥させた。そして、ＺｎＢｒ2とＮａＢｒとＫＢｒとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【００６８】
また、上記のアルミナ坩堝中に収容されたＺｎＢｒ2とＮａＢｒとＫＢｒとの混合物１００モルに対して、ＫＦが４モル、ＷＣｌ4が０．５モルとなるように、上記のグローブボックス内でＫＦおよびＷＣｌ4の粉末をそれぞれ秤量した後に、上記のアルミナ坩堝中にこれらの粉末を収容した。アルミナ坩堝中に収容された原料の組成（モル比）を表１に示す。
【００６９】
そして、上記のグローブボックス内でＺｎＢｒ2、ＮａＢｒ、ＫＢｒ、ＫＦおよびＷＣｌ4が収容されたアルミナ坩堝を加熱してアルミナ坩堝中の粉末を溶融させることによって、実施例６の溶融塩浴を５００ｇ作製した。この溶融塩浴の組成（原子％）を表２に示す。
【００７０】
そして、実施例６の溶融塩浴を用いて実施例１と同様の電解条件（表３）で電解を行なうことによって、ニッケル板の表面上にタングステンを含む析出物を得た。
【００７１】
その後、実施例１と同様の方法で、析出物の析出状態、組成、表面粗さ、密度および相対密度について評価を行なった。その結果を表３に示す。
【００７２】
表３に示すように、実施例６の溶融塩浴を用いて得られた析出物は、析出状態が膜状であって、タングステン量が多く高純度であり、表面粗さが小さく、高密度、高相対密度かつ高緻密性の析出物であった。
【００７３】
（実施例７）
ＺｎＣｌ2、ＮａＣｌ、ＫＣｌおよびＫＦのそれぞれの粉末を２００℃の真空オーブン中で１２時間乾燥させた。また、ＷＣｌ4の粉末は１００℃の真空オーブン中で１２時間乾燥させた。そして、ＺｎＣｌ2とＮａＣｌとＫＣｌとのモル比を４９：３０：２１とした混合物を作製し、この混合物１００モルに対して、ＫＦが４モル、ＷＣｌ4が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表１に示す。
【００７４】
その後、実施例１と同様にして、アルミナ坩堝を加熱してアルミナ坩堝中の粉末を溶融させることによって、実施例７の溶融塩浴を作製した。この溶融塩浴の組成（原子％）を表２に示す。
【００７５】
そして、実施例７の溶融塩浴を用いて実施例１と同様の電解条件（表３）で電解を行なうことによって、ニッケル板の表面上にタングステンを含む析出物を得た。
【００７６】
その後、実施例１と同様の方法で、析出物の析出状態、組成、表面粗さ、密度および相対密度について評価を行なった。その結果を表３に示す。
【００７７】
表３に示すように、実施例７の溶融塩浴を用いて得られた析出物は、析出状態が膜状であって、タングステン量が多く高純度であり、表面粗さが小さく、高密度、高相対密度かつ高緻密性の析出物であった。
【００７８】
（実施例８）
ＺｎＣｌ2、ＮａＣｌ、ＫＣｌおよびＫＦのそれぞれの粉末を２００℃の真空オーブン中で１２時間乾燥させた。また、ＷＣｌ4の粉末は１００℃の真空オーブン中で１２時間乾燥させた。ＺｎＣｌ2とＮａＣｌとＫＣｌとのモル比を７０：１５：１５とした混合物を作製し、この混合物１００モルに対して、ＫＦが４モル、ＷＣｌ4が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表１に示す。
【００７９】
その後、実施例１と同様にして、アルミナ坩堝を加熱してアルミナ坩堝中の粉末を溶融させることによって、実施例８の溶融塩浴を作製した。この溶融塩浴の組成（原子％）を表２に示す。
【００８０】
そして、実施例８の溶融塩浴を用いて実施例１と同様の電解条件（表３）で電解を行なうことによって、ニッケル板の表面上にタングステンを含む析出物を得た。
【００８１】
その後、実施例１と同様の方法で、析出物の析出状態、組成、表面粗さ、密度および相対密度について評価を行なった。その結果を表３に示す。
【００８２】
表３に示すように、実施例８の溶融塩浴を用いて得られた析出物は、析出状態が膜状であって、タングステン量が多く高純度であり、表面粗さが小さく、高密度、高相対密度かつ高緻密性の析出物であった。
【００８３】
（実施例９）
粉末の秤量からタングステンを含む析出物を得るに至るまでの工程を大気中で行なったこと以外はすべて実施例１と同様にして、ニッケル板の表面上にタングステンを含む析出物を得た。実施例９においてアルミナ坩堝中に収容された原料の組成（モル比）を表１に示し、溶融塩浴の組成（原子％）を表２に示す。ここで、溶融塩浴中の酸素の含有量（原子％）は、溶融塩浴の一部を抜き出して試料とし、その試料について不活性ガス融解赤外吸収法を用いて算出した。また、実施例９の溶融塩浴に酸素が含まれているのは、大気中の酸素の混入によるものと考えられる。
【００８４】
その後、実施例１と同様の方法で、析出物の析出状態、組成、表面粗さ、密度および相対密度について評価を行なった。その結果を表３に示す。
【００８５】
表３に示すように、実施例９の溶融塩浴を用いて得られた析出物は、析出状態が膜状であって、タングステン量が多く高純度であり、表面粗さが小さく、高密度、高相対密度かつ高緻密性の析出物であった。
【００８６】
（実施例１０）
粉末の秤量からアルミナ坩堝中における粉末の溶融に至るまでの工程をすべて大気中で行なった。ここで、実施例１０においてアルミナ坩堝中に収容された原料の組成（モル比）を表１に示す。そして、アルミナ坩堝中の溶融塩浴にアルミナ製の管を挿入し、その管から酸素を１Ｌ／分の流量で導入して、酸素によるバブリングを１時間以上行なった。このようにして得られた実施例１０の溶融塩浴の組成（原子％）を表２に示す。ここで、溶融塩浴中の酸素の含有量（原子％）は、溶融塩浴の一部を抜き出して試料とし、その試料について不活性ガス融解赤外吸収法を用いて算出した。また、実施例１０の溶融塩浴に酸素が含まれているのは、大気中の酸素の混入およびアルミナ製の管から導入された酸素の溶解によるものと考えられる。
【００８７】
その後、実施例１と同様の電解条件（表３）で電解を行なうことによって、ニッケル板の表面上にタングステンを含む析出物を析出させた。
【００８８】
その後、実施例１と同様の方法で、析出物の析出状態、組成、表面粗さ、密度および相対密度について評価を行なった。その結果を表３に示す。
【００８９】
表３に示すように、実施例１０の溶融塩浴を用いて得られた析出物は、析出状態が膜状であって、タングステン量が多く高純度であり、表面粗さが小さく、高密度、高相対密度かつ高緻密性の析出物であった。
【００９０】
（比較例１）
ＺｎＣｌ2およびＮａＣｌのそれぞれの粉末を２００℃の真空オーブン中で１２時間乾燥させた。また、ＷＣｌ4の粉末を１００℃の真空オーブン中で１２時間乾燥させた。そして、ＺｎＣｌ2とＮａＣｌとがモル比で６０：４０となるように、Ａｒ雰囲気下のグローブボックス内でこれらの粉末をそれぞれ秤量した後に、同じグローブボックス内にあるアルミナ坩堝中にこれらの粉末を収容した。
【００９１】
また、上記のアルミナ坩堝中に収容されたＺｎＣｌ2とＮａＣｌとの混合物１００モルに対して、ＷＣｌ4が０．５４モルとなるように、上記のグローブボックス内でＷＣｌ4の粉末をそれぞれ秤量した後に、上記のアルミナ坩堝中にＷＣｌ4の粉末を収容した。アルミナ坩堝中に収容された原料の組成（モル比）を表１に示す。
【００９２】
そして、上記のグローブボックス内でＺｎＣｌ2、ＮａＣｌおよびＷＣｌ4が収容されたアルミナ坩堝を加熱してこれらの粉末を溶融させることによって、比較例１の溶融塩浴を５００ｇ作製した。この溶融塩浴の組成（原子％）を表２に示す。
【００９３】
そして、比較例１の溶融塩浴を用いてこの溶融塩浴の温度を４００℃としたこと以外は実施例１と同様の電解条件（表３）で電解を行なうことによって、ニッケル板の表面上にタングステンを含む析出物を得た。
【００９４】
その後、実施例１と同様の方法で、析出物の析出状態、組成、表面粗さ、密度および相対密度について評価を行なった。その結果を表３に示す。
【００９５】
表３に示すように、比較例１の溶融塩浴を用いて得られた析出物は、析出状態が粒状であって、実施例１〜１０の析出物と比べてタングステン量が非常に少なく、表面粗さが大きく、緻密性、密度および相対密度が低い析出物であった。
【００９６】
（比較例２）
ＺｎＣｌ2、ＮａＣｌおよびＫＣｌのそれぞれの粉末を２００℃の真空オーブン中で１２時間乾燥させた。また、ＷＣｌ4の粉末を１００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【００９７】
また、上記のアルミナ坩堝中に収容されたＺｎＣｌ2とＮａＣｌとＫＣｌとの混合物１００モルに対して、ＷＣｌ4が０．５４モルとなるように、上記のグローブボックス内でＷＣｌ4の粉末をそれぞれ秤量した後に、上記のアルミナ坩堝中にＷＣｌ4の粉末を収容した。アルミナ坩堝中に収容された原料の組成（モル比）を表１に示す。
【００９８】
そして、上記のグローブボックス内でＺｎＣｌ2、ＮａＣｌ、ＫＣｌおよびＷＣｌ4が収容されたアルミナ坩堝を加熱してこれらの粉末を溶融させることによって、比較例２の溶融塩浴を５００ｇ作製した。この溶融塩浴の組成（原子％）を表２に示す。
【００９９】
そして、比較例２の溶融塩浴を用いて、実施例１と同様の電解条件（表３）で電解を行なうことにより、ニッケル板の表面上にタングステンを含む析出物を得た。
【０１００】
その後、実施例１と同様の方法で、析出物の析出状態、組成、表面粗さ、密度および相対密度について評価を行なった。その結果を表３に示す。
【０１０１】
表３に示すように、比較例２の溶融塩浴を用いて得られた析出物には割れが生じており、実施例１〜１０の析出物と比べてタングステン量が非常に少なく、表面粗さが大きく、緻密性、密度および相対密度が低い析出物であった。
【０１０２】
【表１】
0004785141.tif 000002
【０１０３】
【表２】
0004785141.tif 000003
【０１０４】
【表３】
0004785141.tif 000004
【０１０５】
表２および表３からもわかるように、フッ素を含有する実施例１〜１０の溶融塩浴を用いた場合には、フッ素を含有しない比較例１〜２の溶融塩浴を用いた場合と比べて、タングステンの純度が高く、高密度、高相対密度かつ高緻密性で、表面が平滑な析出物を得ることができた。
【０１０６】
また、表２および表３からもわかるように、溶融塩浴全体に対する亜鉛の含有量が１７原子％以上２５原子％以下である実施例１および実施例４〜１０の溶融塩浴を用いた場合には、実施例２〜３の溶融塩浴を用いた場合と比べて、溶融塩浴の温度が２５０℃というより低温で析出物を得ることができた。
【０１０７】
（実施例１１）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１０８】
また、上記のアルミナ坩堝中に収容されたＺｎＣｌ2とＮａＣｌとＫＣｌとの混合物１００モルに対して、ＫＦが４モル、ＭｏＣｌ3（三塩化モリブデン）が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表４に示す。
【０１０９】
そして、上記のグローブボックス内でＺｎＣｌ2、ＮａＣｌ、ＫＣｌ、ＫＦおよびＭｏＣｌ3が収容されたアルミナ坩堝を加熱してアルミナ坩堝中の粉末を溶融させることによって、実施例１１の溶融塩浴を５００ｇ作製した。この溶融塩浴の組成（原子％）を表５に示す。
【０１１０】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１１の溶融塩浴中に浸漬させた。次いで、この溶融塩浴の温度を２５０℃に保持した状態で、陰極であるニッケル板の電位を制御する３電極法により、陰極と陽極との間の電位を１５０ｍＶとして３時間の電解条件（表６）で電解を行なうことにより、陰極であるニッケル板の表面上にモリブデンを含む析出物を得た。
【０１１１】
その後、実施例１と同様の方法で、析出物の析出状態、組成、表面粗さおよび密度について評価を行なった。また、析出物の相対密度を、析出することを意図している金属であるモリブデンの本来の密度を１０．２２（ｇ／ｃｍ3）とし、上記で算出した析出物の密度とこのモリブデンの本来の密度とから以下の式により析出物の相対密度（％）を算出した。
その結果を表６に示す。
析出物の相対密度（％）＝１００×（析出物の密度）／（モリブデンの本来の密度）
表６に示すように、実施例１１の溶融塩浴を用いて得られた析出物（厚さ３μｍ）は、析出状態が膜状であって、モリブデン量が多く高純度であり、表面粗さが小さく、高密度、高相対密度かつ高緻密性の析出物であった。
【０１１２】
（実施例１２）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１１３】
また、上記のアルミナ坩堝中に収容されたＺｎＣｌ2とＮａＣｌとＫＣｌとの混合物１００モルに対して、ＫＦが４モル、ＭｏＣｌ5（五塩化モリブデン）が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表４に示す。
【０１１４】
そして、上記のグローブボックス内でＺｎＣｌ2、ＮａＣｌ、ＫＣｌ、ＫＦおよびＭｏＣｌ5が収容されたアルミナ坩堝を加熱してアルミナ坩堝中の粉末を溶融させることによって、実施例１２の溶融塩浴を５００ｇ作製した。この溶融塩浴の組成（原子％）を表５に示す。
【０１１５】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１２の溶融塩浴中に浸漬させた。次いで、この溶融塩浴の温度を２５０℃に保持した状態で、陰極であるニッケル板の電位を制御する３電極法により、陰極と陽極との間の電位を１５０ｍＶとして３時間の電解条件（表６）で電解を行なうことにより、陰極であるニッケル板の表面上にモリブデンを含む析出物を得た。
【０１１６】
その後、実施例１１と同様の方法で、析出物の析出状態、組成、表面粗さ、密度および相対密度について評価を行なった。その結果を表６に示す。
【０１１７】
表６に示すように、実施例１２の溶融塩浴を用いて得られた析出物（厚さ０．５μｍ）は、析出状態が膜状であって、モリブデン量が多く高純度であり、表面粗さが小さく、高密度、高相対密度かつ高緻密性の析出物であった。
【０１１８】
（実施例１３）
ＺｎＣｌ2、ＮａＣｌ、ＫＣｌおよびＫＦのそれぞれの粉末を２００℃の真空オーブン中で１２時間乾燥させた。また、ＷＯ3の粉末を１００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１１９】
また、上記のアルミナ坩堝中に収容されたＺｎＣｌ2とＮａＣｌとＫＣｌとの混合物１００モルに対して、ＫＦが４モル、ＷＯ3が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表４に示す。
【０１２０】
そして、上記のグローブボックス内でＺｎＣｌ2、ＮａＣｌ、ＫＣｌ、ＫＦおよびＷＯ3が収容されたアルミナ坩堝を加熱してアルミナ坩堝中の粉末を溶融させることによって、実施例１３の溶融塩浴を５００ｇ作製した。この溶融塩浴の組成（原子％）を表５に示す。
【０１２１】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１３の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして３時間の電解条件（表６）で電解を行なうことにより、陰極であるニッケル板の表面上にタングステンを含む析出物を得た。
【０１２２】
その後、実施例１と同様の方法で、析出物の析出状態、組成、表面粗さ、密度および相対密度について評価を行なった。その結果を表６に示す。
【０１２３】
表６に示すように、実施例１３の溶融塩浴を用いて得られた析出物（厚さ０．５μｍ）は、析出状態が膜状であって、タングステン量が多く高純度であり、表面粗さが小さく、高密度、高相対密度かつ高緻密性の析出物であった。
【０１２４】
（実施例１４）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１２５】
また、上記のアルミナ坩堝中に収容されたＺｎＣｌ2とＮａＣｌとＫＣｌとの混合物１００モルに対して、ＫＦが４モル、Ｔａ2Ｏ5（五酸化二タンタル）が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表４に示す。
【０１２６】
そして、上記のグローブボックス内でＺｎＣｌ2、ＮａＣｌ、ＫＣｌ、ＫＦおよびＴａ2Ｏ5が収容されたアルミナ坩堝を加熱してアルミナ坩堝中の粉末を溶融させることによって、実施例１４の溶融塩浴を５００ｇ作製した。この溶融塩浴の組成（原子％）を表５に示す。
【０１２７】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１４の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして３時間の電解条件（表６）で電解を行なうことにより、陰極であるニッケル板の表面上にタンタルを含む析出物を得た。
【０１２８】
その後、実施例１と同様の方法で、析出物の析出状態、組成、表面粗さおよび密度について評価を行なった。また、析出物の相対密度を、析出することを意図している金属であるタンタルの本来の密度を１６．６５（ｇ／ｃｍ3）とし、上記で算出した析出物の密度とこのタンタルの本来の密度とから以下の式により析出物の相対密度（％）を算出した。
その結果を表６に示す。
析出物の相対密度（％）＝１００×（析出物の密度）／（タンタルの本来の密度）
表６に示すように、実施例１４の溶融塩浴を用いて得られた析出物（厚さ０．５μｍ）は、析出状態が膜状であって、タンタル量が多く高純度であり、表面粗さが小さく、高密度、高相対密度かつ高緻密性の析出物であった。
【０１２９】
（実施例１５）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１３０】
また、上記のアルミナ坩堝中に収容されたＺｎＣｌ2とＮａＣｌとＫＣｌとの混合物１００モルに対して４モルとなるようにＫＦの粉末を上記のグローブボックス内で秤量した。そして、秤量後のＫＦの粉末を上記のアルミナ坩堝中に収容した。
【０１３１】
続いて、上記のグローブボックス内でＺｎＣｌ2、ＮａＣｌ、ＫＣｌおよびＫＦが収容されたアルミナ坩堝を加熱してアルミナ坩堝中の粉末を溶融させた。その後、上記のアルミナ坩堝中に収容されたＺｎＣｌ2とＮａＣｌとＫＣｌとの混合物１００モルに対して０．５４モルとなるようにＴｉＣｌ4を上記のグローブボックス内で秤量し、秤量後のＴｉＣｌ4を上記のアルミナ坩堝中に添加することによって、実施例１５の溶融塩浴を５００ｇ作製した。この溶融塩浴を作製するために用いられた原料の組成（モル比）を表４に示し、溶融塩浴の組成（原子％）を表５に示す。
【０１３２】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１５の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして６時間の電解条件（表６）で電解を行なうことにより、陰極であるニッケル板の表面上にチタンを含む析出物を得た。
【０１３３】
その後、実施例１と同様の方法で、析出物の析出状態、組成、表面粗さおよび密度について評価を行なった。また、析出物の相対密度を、析出することを意図している金属であるチタンの本来の密度を４．５４（ｇ／ｃｍ3）とし、上記で算出した析出物の密度とこのチタンの本来の密度とから以下の式により析出物の相対密度（％）を算出した。
その結果を表６に示す。
析出物の相対密度（％）＝１００×（析出物の密度）／（チタンの本来の密度）
表６に示すように、実施例１５の溶融塩浴を用いて得られた析出物（厚さ０．１μｍ）は、析出状態が膜状であって、チタン量が多く高純度であり、表面粗さが小さく、高密度、高相対密度かつ高緻密性の析出物であった。
【０１３４】
（実施例１６）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１３５】
また、上記のアルミナ坩堝中に収容されたＺｎＣｌ2とＮａＣｌとＫＣｌとの混合物１００モルに対して４モルとなるようにＫＦの粉末を上記のグローブボックス内で秤量した。そして、秤量後のＫＦの粉末を上記のアルミナ坩堝中に収容した。
【０１３６】
続いて、上記のグローブボックス内でＺｎＣｌ2、ＮａＣｌ、ＫＣｌおよびＫＦが収容されたアルミナ坩堝を加熱してアルミナ坩堝中の粉末を溶融させた。その後、上記のアルミナ坩堝中に収容されたＺｎＣｌ2とＮａＣｌとＫＣｌとの混合物１００モルに対して１．１モルとなるようにＴｉＣｌ4を上記のグローブボックス内で秤量し、秤量後のＴｉＣｌ4を上記のアルミナ坩堝中に添加することによって、実施例１６の溶融塩浴を５００ｇ作製した。この溶融塩浴を作製するために用いられた原料の組成（モル比）を表４に示し、溶融塩浴の組成（原子％）を表５に示す。
【０１３７】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１６の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして３時間の電解条件（表６）で電解を行なうことにより、陰極であるニッケル板の表面上にチタンを含む析出物を得た。
【０１３８】
その後、実施例１５と同様の方法で、析出物の析出状態、組成、表面粗さ、密度および相対密度について評価を行なった。その結果を表６に示す。
【０１３９】
表６に示すように、実施例１６の溶融塩浴を用いて得られた析出物（厚さ０．１μｍ）は、析出状態が膜状であって、チタン量が多く高純度であり、表面粗さが小さく、高密度、高相対密度かつ高緻密性の析出物であった。
【０１４０】
（実施例１７）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１４１】
また、上記のアルミナ坩堝中に収容されたＺｎＣｌ2とＮａＣｌとＫＣｌとの混合物１００モルに対して４モルとなるようにＫＦの粉末を上記のグローブボックス内で秤量した。そして、秤量後のＫＦの粉末を上記のアルミナ坩堝中に収容した。
【０１４２】
続いて、上記のグローブボックス内でＺｎＣｌ2、ＮａＣｌ、ＫＣｌおよびＫＦが収容されたアルミナ坩堝を加熱してアルミナ坩堝中の粉末を溶融させた。その後、上記のアルミナ坩堝中に収容されたＺｎＣｌ2とＮａＣｌとＫＣｌとの混合物１００モルに対して２．５モルとなるようにＴｉＣｌ4を上記のグローブボックス内で秤量し、秤量後のＴｉＣｌ4を上記のアルミナ坩堝中に添加することによって、実施例１７の溶融塩浴を５００ｇ作製した。この溶融塩浴を作製するために用いられた原料の組成（モル比）を表４に示し、溶融塩浴の組成（原子％）を表５に示す。
【０１４３】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１７の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして８時間の電解条件（表６）で電解を行なうことにより、陰極であるニッケル板の表面上にチタンを含む析出物を得た。
【０１４４】
その後、実施例１５と同様の方法で、析出物の析出状態、組成、表面粗さ、密度および相対密度について評価を行なった。その結果を表６に示す。
【０１４５】
表６に示すように、実施例１７の溶融塩浴を用いて得られた析出物（厚さ０．５μｍ）は、析出状態が膜状であって、チタン量が多く高純度であり、表面粗さが小さく、高密度、高相対密度かつ高緻密性の析出物であった。
【０１４６】
（実施例１８）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１４７】
また、上記のアルミナ坩堝中に収容されたＺｎＣｌ2とＮａＣｌとＫＣｌとの混合物１００モルに対して、ＫＦが４モル、ＮｂＣｌ5（五塩化ニオブ）が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表４に示す。
【０１４８】
そして、上記のグローブボックス内でＺｎＣｌ2、ＮａＣｌ、ＫＣｌ、ＫＦおよびＮｂＣｌ5が収容されたアルミナ坩堝を加熱してアルミナ坩堝中の粉末を溶融させることによって、実施例１８の溶融塩浴を５００ｇ作製した。この溶融塩浴の組成（原子％）を表５に示す。
【０１４９】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１８の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして３時間の電解条件（表６）で電解を行なうことにより、陰極であるニッケル板の表面上にニオブを含む析出物を得た。
【０１５０】
その後、実施例１と同様の方法で、析出物の析出状態、組成、表面粗さおよび密度について評価を行なった。また、析出物の相対密度を、析出することを意図している金属であるニオブの本来の密度を８．５７（ｇ／ｃｍ3）とし、上記で算出した析出物の密度とこのニオブの本来の密度とから以下の式により析出物の相対密度（％）を算出した。
その結果を表６に示す。
析出物の相対密度（％）＝１００×（析出物の密度）／（ニオブの本来の密度）
表６に示すように、実施例１８の溶融塩浴を用いて得られた析出物（厚さ０．５μｍ）は、析出状態が膜状であって、ニオブ量が多く高純度であり、表面粗さが小さく、高密度、高相対密度かつ高緻密性の析出物であった。
【０１５１】
（実施例１９）
ＺｎＣｌ2、ＮａＣｌ、ＫＣｌおよびＫＦのそれぞれの粉末を２００℃の真空オーブン中で１２時間乾燥させた。そして、ＺｎＣｌ2とＮａＣｌとＫＣｌとがモル比で６０：２０：２０となるように、Ａｒ雰囲気下のグローブボックス内でこれらの粉末をそれぞれ秤量した後に、同じグローブボックス内にあるアルミナ坩堝中にこれらの粉末を収容した。
【０１５２】
また、上記のアルミナ坩堝中に収容されたＺｎＣｌ2とＮａＣｌとＫＣｌとの混合物１００モルに対して、ＫＦが４モル、ＶＣｌ2（二塩化バナジウム）が０．５４モルとなるように、上記のグローブボックス内でこれらの粉末をそれぞれ秤量した後に、上記のアルミナ坩堝中にこれらの粉末を収容した。アルミナ坩堝中に収容された原料の組成（モル比）を表４に示す。
【０１５３】
そして、上記のグローブボックス内でＺｎＣｌ2、ＮａＣｌ、ＫＣｌ、ＫＦおよびＶＣｌ2が収容されたアルミナ坩堝を加熱してアルミナ坩堝中の粉末を溶融させることによって、実施例１９の溶融塩浴を５００ｇ作製した。この溶融塩浴の組成（原子％）を表５に示す。
【０１５４】
そして、上記のグローブボックス内で、陰極として、鏡面研磨された、算術平均粗さＲａが１０ｎｍ未満のニッケル板と、陽極として直径５ｍｍのタングステン棒と、参照電極として直径５ｍｍの亜鉛棒を実施例１９の溶融塩浴中に浸漬させた。次いで、この溶融塩浴の温度を２５０℃に保持した状態で、陰極であるニッケル板の電位を制御する３電極法により、陰極と陽極との間の電位を６０ｍＶとして３時間の電解条件（表６）で電解を行なうことにより、陰極であるニッケル板の表面上にバナジウムを含む析出物を得た。
【０１５５】
その後、実施例１と同様の方法で、析出物の析出状態、組成、表面粗さおよび密度について評価を行なった。また、析出物の相対密度を、析出することを意図している金属であるバナジウムの本来の密度を６．１１（ｇ／ｃｍ3）とし、上記で算出した析出物の密度とこのバナジウムの本来の密度とから以下の式により析出物の相対密度（％）を算出した。その結果を表６に示す。
【０１５６】
表６に示すように、実施例１９の溶融塩浴を用いて得られた析出物（厚さ０．５μｍ）は、析出状態が膜状であって、バナジウム量が多く高純度であり、表面粗さが小さく、高密度、高相対密度かつ高緻密性の析出物であった。
【０１５７】
【表４】
0004785141.tif 000005
【０１５８】
【表５】
0004785141.tif 000006
【０１５９】
【表６】
0004785141.tif 000007
【０１６０】
（実施例２０）
直径３インチの円板状のシリコン基板の表面上に０．３μｍの厚さでチタンのスパッタリングを行ないチタン層を形成した。そして、このチタン層上にＰＭＭＡからなる幅１ｃｍ×長さ１ｃｍ×厚さ３０μｍのフォトレジストを塗布した。次いで、このフォトレジストの一部にＳＲ光（シンクロトロン放射光）を照射し、ＳＲ光が照射された部分のフォトレジストを選択的に除去することによって、チタン層上にライン／スペースが５０μｍ／５０μｍの縞状のレジストパターンを形成した。
【０１６１】
そして、Ａｒ雰囲気下のグローブボックス内で、上記のレジストパターン形成後のシリコン基板を陰極として、タングステン棒を陽極として、これらの電極を実施例６の溶融塩浴と同じ組成の溶融塩浴１０００ｇ中に浸漬させた。次いで、溶融塩浴を２５０℃に保持した状態でこれらの電極間にシリコン基板上のチタン層１ｃｍ2当たり３ｍＡの電流（電流密度３ｍＡ／ｃｍ2）を６０時間流して定電流電解を行なうことによって、チタン層上にタングステンを含む析出物を得た。
【０１６２】
定電流電解の終了後、グローブボックスからシリコン基板を取り出した。そして、シリコン基板を水洗することにより、シリコン基板に付着した塩を除去した。続いて、シリコン基板を乾燥させた後、ＣＦ4（四フッ化炭素）とＯ2（酸素）との混合ガスを用いたプラズマアッシングを行なうことによって、チタン層上のフォトレジストを除去した。最後に、チタン層上の析出物を機械的に剥離することによって、タングステンの純度が高く、高密度かつ高緻密性で、表面が平滑な電鋳物を得ることができた。
【０１６３】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１６４】
本発明の溶融塩浴は、塩素と臭素とヨウ素とからなる群から選択された少なくとも１種と、亜鉛と、少なくとも２種のアルカリ金属と、フッ素と、を含有しているので、本発明の溶融塩浴を用いた場合には高純度、高密度および高緻密性で表面が平滑な析出物を得ることができる。
【符号の説明】
【０１６５】
１  電解槽、２  溶融塩浴、３  陽極、４  陰極。
【図１】
0004785141.tif 000008